【事件の表示】
　特許第３３１６３０２号「透明紫外線遮断保護転写箔」の請求項１、２に係る特許に対する特許異議の申立てについて、次のとおり決定する。
【結　論】
　訂正を認める。
　特許第３３１６３０２号の請求項１、２に係る特許を取り消す。
【理　由】
1．手続きの経緯
　本件特許第３３１６３０２号の請求項１、２に係る発明は、平成６年３月２５日に出願され、平成１４年６月７日に特許の設定登録がなされ、その後、大日本印刷株式会社より特許異議の申立てがなされ、取消理由通知がなされ、その指定期間内である平成１５年７月１日に訂正請求書が提出されたものである。
　
2．訂正の適否についての判断
2-1．訂正事項
・訂正事項ａ
　特許請求の範囲請求項１、２の、「【請求項１】ベースフィルム（Ａ）、離型層（Ｂ）、保護層（Ｃ）、紫外線遮断層（Ｄ）、接着層（Ｅ）のうち少なくとも（Ａ）、（Ｄ）層を有し、必要に応じて（Ｂ）、（Ｃ）、（Ｅ）層を設けた透明でかつ紫外線遮断性を有する転写箔において、（Ｄ）層が下記の一般式１（化１）で示されるアクリル系モノマーと下記の一般式２（化２）で示されるベンゾフェノン基を有するビニル系モノマーとの共重合体で主として形成されていることを特徴とする透明紫外線遮断保護転写箔。
【化１】
【化２】
【請求項２】紫外線遮断層に用いる一般式１（化１）で示されるアクリル系モノマーと一般式２（化２）で示されるベンゾフェノン基を有するビニル系モノマーとの共重合体において、一般式１（化１）で示されるアクリル系モノマーと一般式２（化２）で示されるベンゾフェノン基を有するビニル系モノマーとの共重合体の組成比が５：５から７：３の範囲であり、更に分子量が１００００〜３０００００である請求項１記載の透明紫外線遮断保護転写箔。」との記載を、
「【請求項１】ベースフィルム（Ａ）、離型層（Ｂ）、保護層（Ｃ）、紫外線遮断層（Ｄ）、接着層（Ｅ）
の各層を設けた
　（Ｄ）層が、下記の一般式１（化１）で示されるアクリル系モノマーと、下記の一般式２（化２）で示されるベンゾフェノン基を有するビニル系モノマーと、
の共重合体で主として形成されていること、
を特徴とする透明紫外線遮断保護転写箔。
【化１】
【化２】 
【請求項２】紫外線遮断層に用いる、一般式１（化１）で示されるアクリル系モノマーと、一般式２（化２）で示されるベンゾフェノン基を有するビニル系モノマーと、の共重合体において、
　一般式１（化１）で示されるアクリル系モノマーと、一般式２（化２）で示されるベンゾフェノン基を有するビニル系モノマーと、の共重合体の組成比が
、重量比で
該共重合体の
・訂正事項ｂ
　特許明細書段落【００１０】の記載において、
「メチルメタクリル酸もしくはメタクリル酸とベンゾフェノン系の組成比」を、
「メチルメタクリル酸もしくはメタクリル酸とベンゾフェノン系の組成比
（重量比、以下同様である。）
・訂正事項ｃ　
　特許明細書段落【００１５】の、
「【００１５】実施例１
厚さ１２μｍの２軸延伸ポリエチレンテレフタレ−トフィルム上にメチルメタクリル酸／ベンゾフェノン系共重合体（組成比　メチルメタクリル酸：ベンゾフェノン系＝７：３　分子量　３０００００）４０部（重量部、以下同様）をメチルエチルケトン５０部、シクロヘキサノン１０部からなる溶液をグラビアコ−ティング法にて塗布し厚さ２．５μｍの紫外線遮断層を形成し、本発明の透明紫外線遮断保護転写箔を得た。」との記載を、
「【００１５】実施例１
　厚さ１２μｍの２軸延伸ポリエチレンテレフタレ−トフィルム上に、メチルメタクリル酸／ベンゾフェノン系共重合体（
重量比は
は
　このようにして、本発明の透明紫外線遮断保護転写箔を得た。
　
尚本実施例におけるベンゾフェノン系とは一般式２（化２）の構造式においてＲ
３
 ＝ ＣＨ
２
＝ＣＨ、Ｒ
４
 ＝ Ｈとしたものを指し、以下も同様である。
・訂正事項ｄ
　特許明細書段落【００１６】の記載において、
「【００１６】実施例２
厚さ１２μｍの２軸延伸ポリエチレンテレフタレ−トフィルム上にアクリル樹脂１０部、トルエン５０部、メチルイソブチルケトン５０部からなる溶液をグラビアコ−ティング法にて塗布し厚さ０．５μｍの離型層を形成した。この離型層上にアクリル樹脂２０部、メチルイソブチルケトン３０部酢酸ブチル４０部からなる溶液をグラビアコ−ティング法にて塗布し厚さ１．５μｍの保護層を形成した。次いでこの保護層上にメチルメタクリル酸／ベンゾフェノン系共重合体（組成比　メチルメタクリル酸：ベンゾフェノン系＝７：３　分子量　２０００００）４０部をメチルエチルケトン５０部、シクロヘキサノン１０部からなる溶液をグラビアコ−ティング法にて塗布し厚さ２．０μｍの紫外線遮断層を形成した。次いでこの紫外線遮断層上にアクリル樹脂１０部、トルエン３０部、酢酸エチル２０部からなる溶液をリバ−スコ−ティング法にて塗布し厚さ０．８μｍの接着層を形成し、本発明の透明紫外線遮断保護転写箔を得た。」を、
「【００１６】実施例２
厚さ１２μｍの２軸延伸ポリエチレンテレフタレートフィルム上に
、
と
と
と
、
　この離型層上にアクリル樹脂２０部
と
と、
、
　次いでこの保護層上にメチルメタクリル酸／ベンゾフェノン系の共重合体（
重量比は
、共重合体の
は
である
と、
と
と
、
た。
、
と
と、
と、
、
た。
このようにして
と訂正する。
・訂正事項ｅ
　特許明細書段落【００１７】を削除する。
・訂正事項ｆ
　特許明細書段落【００２４】の表１における、「実施例３」に係る箇所を削除する。
・訂正事項ｇ
　特許明細書段落【００２５】の記載において、「実施例１〜３のものは」を、「実施例１〜２のものは」と訂正する。
　
2-2．訂正の目的の適否、新規事項の追加の有無、及び特許請求の範囲の拡張または変更の存否
　訂正事項ａについて
　請求項１の記載において、転写箔を構成を、「ベ−スフィルム（Ａ）、離型層（Ｂ）、保護層（Ｃ）、紫外線遮断層（Ｄ）、接着層（Ｅ）のうち少なくとも、ベ−スフィルム（Ａ）、紫外線遮断層（Ｄ）を設けた」とするものを、「ベ−スフィルム（Ａ）、離型層（Ｂ）、保護層（Ｃ）、紫外線遮断層（Ｄ）、接着層（Ｅ）の各層を設け」ると、限定するのであるから、特許請求の範囲の減縮を目的とした訂正に該当する。
　請求項２の記載において、「一般式１（化１）で示されるアクリル系モノマ−と一般式２（化２）で示されるベンゾフェノン基を有するビニル系モノマ−との共重合体」を、「一般式１（化１）で示されるアクリル系モノマ−と、一般式２（化２）で示されるベンゾフェノン基を有するビニル系モノマ−と、の共重合体」と「、」（２箇所）を加入し、さらに「分子量が１００００〜３０００００である請求項１記載の透明紫外線遮断保護転写箔」を、「分子量が１００００〜３０００００であること、を特徴とする、請求項１に記載の透明紫外線遮断保護転写箔」と、「こと、を特徴とする、」を加入した点は記載内容を分かりやすくするためであり、また、「組成比が５：５から７：３の範囲であり」を「組成比が、重量比で５：５から７：３の範囲であり」と組成比が重量比であることを明示するものであるから、いずれも不明りょうな記載の釈明を目的とした訂正に該当する。
　訂正事項ｂ〜ｇは、明細書の記載を
訂正事項ａと整合するように訂正するものであるから、明りょうでない記載の釈明を目的とする訂正に該当する。
　そして、訂正事項ａ〜ｇは、願書に添付した明細書に記載した事項の範囲内においてなされたものであり、実質上特許請求の範囲を拡張又は変更するものではない。
　
2-3．訂正の適否の結論
　以上のとおりであるから、上記訂正は、特許法第１２０条の４第２項及び同条第３項において準用する特許法第１２６条第２項から第４項までの規定に適合するので、当該訂正を認める。
　
3．本件発明
　本件請求項１、２に係る発明は、訂正後の特許明細書の特許請求の範囲請求項１、２に記載されたとおりのものである（上記2-1．の訂正事項ａを参照。以下、請求項１に係る発明を「本件発明１」と、また請求項２に係る発明を「本件発明２」という。）。
　
4．引用刊行物の記載事項
　当審で通知した取消理由において引用した、本件出願前頒布されたことが明らかな
　　刊行物１：特開昭５８−１３２０３９号公報
　　刊行物２：特開平３−１４２２８８号公報
　　刊行物３：特開昭６２−５３９００号公報
　　刊行物４：特開平１−１２０３９７号公報
　　刊行物５：特開平４−７３１８３号公報
　　刊行物６：特開平２−１８０９０９号公報(異議申立人の提出した甲第３号証)
　　刊行物７：特開平６−７３３６８号公報(同甲第４号証)　
　　刊行物８：特開昭６４−２９４７０号公報
　　刊行物９：特開平６−１２２８２６号公報
には次の事項が記載されている。
　
刊行物１（特開昭５８−１３２０３９号公報）には、
(1a)「(1)　一般式：
　〔ここで、Ｒ１はＨ又はＯＨであり、Ｒ２、Ｒ３はＨ、ＯＨ又はＯＣｎＨ２ｎ＋１（ｎは１８以下の整数）であり、Ｒ１、Ｒ２、Ｒ３の少なくとも１つは常にＯＨである。〕で示されるフエノール性水酸基を２個以上有するベンゾフエノン誘導体と、一般式：
　〔ここで、ｍは０又は１である〕で示されるグリシジル基を有する（メタ）アクリル酸エステルとの反応により得られる重合性紫外線吸収剤を、単独で重合あるいは他の共重合性モノマーと共に共重合して得られる紫外線吸収能を有する重合体と該重合体と架橋構造を形成し得るか、またはそれ自体が単独で架橋構造を形成し得る多官能性化合物との混合物を、フイルムないしシートの少なくとも片面に積層し、しかる後架橋することにより、長期にわたる耐候性、紫外線吸収性を付与した積層フイルムないしシート。」（特許請求の範囲）
(1b)「上記合成法により得られる重合性紫外線吸収剤は、粘稠なオイル状化合物であり単独で重合して単独重合体含有コート液でコート層を形成することが出来る。また、他の（メタ）アクリル酸エステルにより希釈して重合した方が、好都合な場合もある。・・・・・・・・・・・・・・・・・・・・　本発明において用いるベンゾフエノン誘導体（Ａ）、グリシジル基含有アクリルモノマー（Ｂ）、および稀釈用モノマー（Ｃ）の相対的な量は、紫外線吸収特性および最終的に得られる積層フイルムの使用方法、目的により通常下式の範囲内で変化させ得る。
　　０．１０≦Ｘ≦０．７５
　
　　　　　　　　　　　（Ａ）の重量部
　ただし、Ｘ＝────────────────
　　　　　　　（Ｂ）の重量部 ＋（Ｃ）の重量部
　
　さらに好ましくは、
　　０．２５≦Ｘ≦０．７５
であり、Ｘ＜０．１０の場合、紫外線吸収能が不十分なため、紫外線遮蔽フイルターとして用いるには好ましくない。また、Ｘ＞０．７５の場合、粘度が高すぎるため、エマルジヨン重合などの取り扱いが困難な傾向を示す。」（第４頁左上欄第４行〜右上欄第１２行）、
と記載されている。
　
　刊行物２（特開平３−１４２２８８号公報）には、
(2a)「（１）耐熱性ベースフィルム上に、このべースフィルムから剥離容易な剥離層、紫外線吸収剤を含む接着剤層を順次積層して成る転写箔。
（２）剥離層が耐摩擦剤と熱可塑性樹脂から成り、その熱可塑性樹脂がポリメチルメタアクリレート、ニトロセルロースまたはポリメチルメタアクリレートとニトロセルロースの混合物であることを特徴とする請求項（１）記載の転写箔。
（３）接着層が紫外線吸収剤と、ガラス転移点が５０℃以上の熱可塑性樹脂から成ることを特徴とする請求項（１）または（２）記載の転写箔。」（特許請求の範囲）、
と記載されている。
　
刊行物３（特開昭６２−５３９００号公報）には、
(3a)「(1)紫外線による内容物の劣化を防止するようにした成型品において、該成型品の加飾すべき表面に転写箔によって加飾層が設けられてなり、かつ該加飾層には紫外線吸収剤が含有されていることを特徴とする加飾表面を有する成型品。
(2)前記加飾層は、成型品の表面に付着させた感熱性の接着層と、該接着層の上面に設けられた成型品の表面を装飾する中間層と、該中間層の上面に設けられ剥離層の３つの層を有し、かつこれら各層の内少なくとも１つの層に紫外線吸収剤が含有されていることを特徴とする特許請求の範囲第１項に記載の加飾表面を有する成型品。
(3)紫外線による内容物の劣化を防止するようにした成型品の製造方法において、予め基体シート上に紫外線吸収剤を含有する加飾層を持った転写箔を形成しておき、該転写箔を成型品の加飾すべき表面に当て、その後これを加熱弾性体などで加圧して前記成型品に加飾層を転写することを特徴とする加飾表面を有する成型品の製造方法。」（特許請求の範囲）、
(3b)「「実施例」
・・・一実施例が適用された成型品である容器本体であり、該容器本体１はバイオ成分、特殊色料、特殊香料など紫外線で劣化する物質を含有する内容物を収納するもので、ガラス、合成樹脂などによって口部２を除く他の部分すなわち胴部３が所要の横断面形状に形成されるとともに、口部２の外周面におねじ2aが設けられ、かつ該胴部３の外表面全面に後述の転写箔Ａによって加飾層４が形成されている。
　前記加飾層４は、第２図などに示すように、容器本体１の胴部３の表面に、感熱性の接着層５と中間層６と保護層７と剥離層８とを順次積層した４層構造とされ、これら各層５、６、７、８の内の少なくとも１つの層例えば剥離層８などに紫外線吸収剤が含有されている。なお、この紫外線吸収剤はすべての層に含有する構成としても良い。
　ここで、前記接着層５は転写箔Ａを加熱弾性体（加熱ローラなど）によって押圧したときに容器本体１の表面に加飾層４を付着させるもので、・・・・・・・・・・・・・・・・・・・・・・・・・・・・・・・・・・・・・
　また、中間層６は前記容器本体１の表面に転写絵付けされるべき絵柄あるいは色などを形成してある層で、例えば、インキ塗料材料に使用される天然および合成樹脂、例えばエチルセルロース、・・・・・・・・・・・・・・
　前記保護層７は、中間層６を保護する目的で設けられるもので、例えば、アクリル、・・・など表面保護性の高い樹脂により構成されている。
　前記剥離層８は、転写箔Ａの基体シート９が剥離して剥離層８以下が容器本体１の表面に転写されるように、基体シート９に対する剥離性の良い材料で形成されたもので、熱可塑性アクリル樹脂などで構成されている。・・・
　前記加飾層４を構成する層の内すくなくとも一層に含有される紫外線吸収剤について説明しておくと、該吸収剤は、例えば2-(2'-hydroxy-5'-methyl-phenyl)-benzotriazole（商品名チヌビンＰ）、あるいは、下記の一般式で示すものが挙げられる。
　そして、このような紫外線吸収剤を転写箔Ａを構成する各層との相溶性などの性質に合わせて選択使用し、転写箔の転写後において容器本体１の表面に当たる紫外線を吸収して内容物に光学的変化を起こさせない範囲まで層中に添加するものである。なお、目的とする配合率まで、吸収剤を添加することができない場合には、一つの層だけでなく、複数の層に添加するようにする。
　しかして、以上のように構成された成型品においては、加飾層４の剥離層８に分散された紫外線吸収剤により、紫外線が確実に遮蔽されるとともに、中間層６の絵柄が容器本体１の表面に現出される。したがって、紫外線によって劣化する物質を含有する内容物の容器としての適用性を向上することができる。」（第２頁右下欄第３行〜第３頁右下欄第１５行）、
(3c)「加飾層４を形成するための転写箔Ａを形成する。該転写箔Ａは、基体シート９上に順次剥離層８、保護層７、中間層６および接着層５を積層してなるもので、例えば、スクリーン印刷、グラビア印刷、オフセット印刷などの方法により基体シート９上に各層を構成する塗料を順次印刷することによって得ることができる。」（第３頁右下欄第１８行〜第４頁左上欄第４行）、
(3d)「「実験例１」
　転写箔として
　基体シート　　ポリエチレンテレフタレート　　　１６μ
　剥離層　　　　ブチラール樹脂　　　　　　　　　　５μ
　保護層　　　　ウレタン樹脂　　　　　　　　　　　３μ
　中間層　　　　ウレタン樹脂　　　　　　　　　　　３μ
　接着層　　　　アクリル樹脂　　　　　　　　　　　３μ
を使用し、前記転写箔の剥離層の中に重量比で３％チヌビンＰを配合し、転写箔として、これを使用する。次にガラス瓶を適切な治具に取付け、転写機の１８０℃に加熱された加熱弾性体により転写箔をガラス瓶外表面に圧着し転写し、加飾層をガラス瓶外表面に形成した。
　以上の工程により得られたガラス容器は、第５図に示す紫外線吸収効果を持ち、かつ文字図柄の入った優雅な加飾層を有している。」（第４頁右上欄第１３行〜左下欄第９行）
と記載されている。
　
　この刊行物３の、基体シート上に、接着層、中間層、保護層、剥離層の各層を順次印刷により設けた転写箔〔摘記(3c)〕、さらに、実験例１の、基体シート上に、紫外線吸収剤を含有した剥離層、保護層、中間層、接着層の４層の加飾層を設けた転写箔〔摘記(3d)〕は、転写された加飾層が、その少なくとも１つの層に紫外線吸収剤を含有して、中間層の絵柄が表面に現出し、かつ紫外線による内容物の劣化を防止するとの〔摘記(3b)〕の記載からみて、透明であり、含有される紫外線吸収剤によって紫外線を遮断して内容物の劣化を防止するものである。
　そうすると、刊行物３には、「基体シート」の上に、「剥離層」、「保護層」、「中間層」、「接着層」からなる「加飾層」を設け、該「加飾層」の少なくとも１つの層に紫外線吸収剤を含有した、透明でかつ紫外線遮断性を有する転写箔が記載されていると認められる。
　　
刊行物４（特開平１−１２０３９７号公報）には、
(4a)「１　ベースフイルムの上に直接または離型剤層を介して、少なくとも紫外線励起発光層、接着剤層を順次形成してなる転写箔において、紫外線励起発光層の被転写体に転写後に被転写体の眺める側に紫外線遮蔽または散乱層を設けたことを特徴とする転写箔。」（特許請求の範囲）
(4b)「本発明は上記従来の問題点に鑑み、可視光状態では発光せず、紫外線照射時のみ発光することができるようにして、紫外線照射による発光効果を一層顕著なものとした転写箔を提供することにある。」（第１頁右下欄第１６〜２０行）、
と記載されている。
　
刊行物５（特開平４−７３１８３号公報）には、
(5a)「（１）離型性を有する転写台紙上に、アクリル樹脂またはアクリル樹脂と塩ビ−酢ビ共重合体との混合物をビヒクルとするインキを用いた絵柄印刷層を設けてなる外装化粧材用転写シート。
（２）離型性を有する転写台紙上に、フッ素樹脂またはフッ素樹脂とアクリル樹脂との混合物をビヒクルとするインキを用いた絵柄印刷層を設けてなる外装化粧材用転写シート。
（３）転写台紙と絵印刷層との間に、アクリル樹脂系剥離剤層を設けてなる請求項１または２の転写シート。
（４）絵柄印刷層の上に、アクリル樹脂またはアクリル樹脂と塩ビ−酢ビ共重合体との混合物をビヒクルとするインキを用いた着色べタ印刷層をさらに設けてなる請求項１ないし３のいずれかの転写シート。
（５）絵柄印刷層の上に、フッ素樹脂またはフッ素樹脂とアクリル樹脂との混合物をビヒクルとするインキを用いた着色べタ印刷層をさらに設けてなる請求項１ないし３のいずれかの転写シート。」（特許請求の範囲）、
(5b)「【発明が解決しようとする課題】
　本発明の目的は、絵柄印刷層の耐候性が高く、従って耐久性のよい外装用化粧材を与えることができ、しかも製造容易でコストの低い転写シートを提供することにある。」（第２頁右上欄第３〜７行）、
(5c)「第２図に示すように、絵柄印刷層（２）と転写台紙（１）との剥離性を向上させるために、両者の間にアクリル樹脂系の剥離剤層（４）を設けるとよい。剥離剤層は転写後に絵柄印刷層の保護層となって耐候性を向上させるから、これは推奨される態様である。剥離剤にベンゾトリアゾールや亜鉛粉末などの紫外線吸収剤を添加しておくと、絵柄印刷層の変色、退色を防止でき好ましい。」（第２頁左下欄第２〜１０行）、
と記載されている。
　　
刊行物６（特開平２−１８０９０９号公報）には、
(6a)「１．一般式〔Ｉ〕で示されるベンゾフェノン系化合物。
２．請求項１記載の化合物〔Ｉ〕の単独重合物。
３．請求項１記載の化合物〔Ｉ〕とビニル系モノマーとの共重合物。」（特許請求の範囲）、
(6b)「従来紫外線吸収剤としては高分子材料の光分解の抑制や遅延に効果の大きなベンゾフェノン系やベンゾトリアゾール系の化合物が広く用いられている。しかし、これらは低分子化合物であるため高分子材料との相溶性が悪く、経時的に高分子材料からブリードアウトして飛散したり種々の媒体中に溶出したりするため、その高分子材料は次第に光劣化が加速される。
・・・・・・・・・・・・・・・・・・・・・・・・・・・・・・・・・・
　これらの欠点を克服するために、紫外線吸収剤を高分子量化することがなされている。」（第２頁右上欄第６〜左下欄第１行）、
(6c)「共重合において、共重合するモノマーの種類は特に限定されず、重合性不飽和基を有するモノマー、例えばアクリル酸エステル、メタクリル酸エステル、スチレン、メチルスチレン、アクリロニトリル、メタクリロニトリル、アクリルアミド、酢酸ビニル、塩化ビニル、塩化ビニリデンその他のビニル系モノマーが用いられる。」（第５頁右上欄第４〜１０行）、
と記載されている。
　
刊行物７（特開平６−７３３６８号公報）には、
(7a)「【請求項１】紫外線吸収性モノマー（ａ）と、このモノマーと共重合可能なビニル化合物モノマー（ｂ）と、これら（ａ）、（ｂ）両者のモノマーの総量１００重量部に対して０．１〜５重量部の架橋性モノマーとの乳化共重合物からなり、共重合物が平均粒径１００ｎｍ以下の内部架橋構造を有する重合体粒子であることを特徴とする水性エマルション型高分子紫外線吸収剤。
【請求項２】紫外線吸収性モノマーが、紫外線吸収性を示す２−ヒドロキシベンゾフェノン残基が結合した重合性ビニル化合物および／または２−ヒドロキシベンゾトリアゾール残基が結合した重合性ビニル化合物である請求項１に記載の水性エマルション型高分子紫外線吸収剤。
【請求項３】前記２−ヒドロキシベンゾフェノン残基が結合した重合性ビニル化合物が化１で示される化合物であり、また、前記２−ヒドロキシベンゾトリアゾールが結合した重合性ビニル化合物が化２で示される化合物である請求項２に記載の水性エマルション型高分子紫外線吸収剤。
【化１】
【化２】　《化学式省略》」（特許請求の範囲）、
(7b)「【０００１】
【産業上の利用分野】本発明は、紫外線の有害性を防止するために、プラスチック製品、フィルム製品、ガラス製品、塗装製品、あるいは繊維製品に塗布することにより、これらの表面に強固な紫外線吸収膜を形成し、これらの製品の光劣化を防いだり、これらの製品を透過する紫外線を防止することができる水性エマルション型の高分子紫外線吸収剤に関する。」、
(7c)「【００１３】また、上記の紫外線吸収性モノマーと共重合可能な他のビニル化合物（以下、共重合モノマーと呼ぶ）としては、アクリロニトリル、アクリル酸アルキルエステル、メタクリル酸アルキルエステル、アルキルビニルエーテル、アルキルビニルエステル、スチレンなどがあり、この場合のアルキル基の炭素数は特に制約されないが、好ましくは１〜１８である。これら化合物の具体例としては以下のものが挙げられる。
【００１４】（１）　アクリル酸アルキルエステル・メタクリル酸アルキルエステル
メチルアクリレート、エチルアクリレート、ブチルアクリレート、２−エチルヘキシルアクリレート、オクチルアクリレート、ラウリルアクリレート、ステアリルアクリレート、メチルメタクリレート、ブチルメタクリレート、ｔ−ブチルメタクリレート、２−エチルヘキシルメタクリレート」、
と記載されている。
　　
刊行物８（特開昭６４−２９４７０号公報）には、
(8a)「一方
Ｔ−１７
Ｔ−３７
Ｏ−ヒドロキシベンゾフエノン基の如き紫外線吸収能を有する有機基と（メタ）アクリル酸基の様な共重合性のエチレン性不飽和基を同一分子中に有する反応性紫外線吸収剤
(8b)「実施例(２)
　実施例(１)と同様なフラスコに酢酸ブチル４００部，不飽和基含有ポリエステル樹脂（Ｃ−２）４０部，トルエン４００部，ｔ−ブチルパーオクトエート３部，メチルメタクリレート６０３部，ｔ−ブチルメタクリレート６０部，ｎ−ブチルメタクリレート４１部，メタクリル酸６部，
Ｔ−１７
実施例(３)
　実施例(２)に於て、不飽和基含有ポリエステル樹脂（Ｃ−２）４０部の代わりに（Ｃ−１）１００部，フラスコに仕込むトルエンを４００部から３７０部とし、モノマー混合物としてスチレン１００部，メチルメタクリレート４０１部，ｎ−ブチルメタクリレート９２部，２−エチルヘキシルメタクリレート５０部，メタクリル酸１０部，プラクセルＦＭ−５（ダイセル化学(株)製：ε−力プロラクトン５モル付加メタクリレート）１５０部，プラクセルＦＡ−２（ダイセル化学(株)：ε−カプロラクトン２モル付加アクリレート）５０部、２−ヒドロキシエチルメタクリレート７７部，
Ｔ−３７
ブチルパーベンゾエート６部とする以外は実施例(２)と同様にして不発揮分５０％，粘度Ｚ１，酸価３．５，水酸基価３０（ワニス），Ｔｇ＝３８℃，Ｍｎ　１５０００，Ｍｗ／Ｍｎ＝４．９のアクリルポリオール（Ｃ）を得た。」（第１０頁左下欄第１２行〜第１１頁左上欄第１２行）、
と記載されている。（注：原文には、「Ｍｗ」及び「Ｍｎ」の上にアッパーラインが付されている。また、原文には、アンダーラインは引かれていないが、強調するために付した。）
　
刊行物９（特開平６−１２２８２６号公報）には、
(9a)「【請求項１】熱可塑性樹脂、ウレタン硬化型樹脂及び紫外線硬化型樹脂のうちから選ばれる少くとも一種の樹脂１００重量部に対して、下記一般式〔Ｉ〕で示される繰り返し単位と下記一般式〔II〕で示される繰り返し単位とからなり、〔Ｉ〕と〔II〕の比率が重量比で１０対９０から９０対１０の範囲にあり、かつ極限粘度ηｉｎｈ が０．０２以上の共重合体である高分子紫外線吸収剤を０．１〜２００重量部含有してなる紫外線吸収性樹脂組成物。
【化１】
｛式〔Ｉ〕中、Ｒ１は炭素数１〜２０のアルキル基またはアラルキル基、Ｒ２は脂肪族炭化水素基、Ｒ３は、
【化２】
（ここでＲ５は炭素数１〜２０のアルキル基、水素原子またはハロゲン原子を示し、ｍ＝１〜４の整数、ｐ＝１〜１０の整数を示す。）を表わす。尚、Ｒ３中の
【化３】
　−Ｏ−と隣接してウレタン結合を形成する。Ｒ４は水素原子またはメチル基、ｎは２〜２００である。｝
【化４】
（式〔II〕中Ｒ６は水素原子またはメチル基であり、Ｘは３００〜４００ｎｍに最大吸収ピークを有する化合物の残基である。）
【請求項２】式〔II〕中Ｘがベンゾフェノン基又はベンゾトリアゾール基であることを特徴とする、請求項１記載の紫外線吸収性樹脂組成物。」（特許請求の範囲）、
と記載されている。
　
5．対比・判断
5-1．請求項１に係る発明について
　本件発明１と、刊行物３に記載された転写箔とを対比すると、
　後者の「基体シート」、「剥離層」、「保護層」、「接着層」は、前者の「ベ−スフィルム（Ａ）」、「離型層（Ｂ）」、「保護層（Ｃ）」、「接着層（Ｅ）」にそれぞれ相当するから、
　両者は「ベ−スフィルム、離型層（Ｂ）、保護層（Ｃ）、接着層（Ｅ）の各層を設けた透明でかつ紫外線遮断保護転写箔」である点で一致し、
・相違点(1)
　紫外線を遮断する層が、
前者では、「紫外線遮断層（Ｄ）」であるのに対して、後者では、「加飾層」を構成する「剥離層」、「保護層」、「中間層」、「接着層」の少なくとも１つの層である点
・相違点(2)
　紫外線吸収剤が、前者では、「一般式１（化１）で示されるアクリル系モノマーと、下記の一般式２（化２）で示されるベンゾフェノン基を有するビニル系モノマ−と、の共重合体
【化１】《上記2-1．の訂正事項ａ参照　化学式省略》
【化２】《上記2-1．の訂正事項ａ参照　化学式省略》
であるのに対して、後者では、ベンゾフェノン系の低分子化合物である点
で相違する。
　
　上記相違点(1)、(2)について検討する。
・相違点(1)について
　刊行物３には、加飾層は、接着層５と中間層６と保護層７と剥離層８とを順次積層した４層構造とされ、これら各層５、６、７、８の内の少なくとも１つの層に紫外線吸収剤を含有させ、すべての層に含有する構成としてもよく、紫外線吸収剤を転写箔Ａを構成する各層との相溶性などの性質に合わせて選択使用し、転写後において紫外線を吸収して内容物に光学的変化を起こさせない範囲まで層中に添加するもので、目的とする配合率まで、吸収剤を添加することができない場合には、一つの層だけでなく、複数の層に添加するようにすること〔摘記(3b)〕、及び、実験例１として、基体シート上に、紫外線吸収剤を含有した剥離層、保護層、中間層、接着層の４層の加飾層を設けた転写箔〔摘記(3d)〕が、
　刊行物２には、接着剤層に紫外線吸収剤を含有すること〔摘記(2a)〕が、
　刊行物４には、紫外線励起発光層を眺める側、すなわち紫外線励起発光層より上層側に紫外線吸収剤を含有すること〔摘記(4a)、(4b)〕が、
　刊行物５には、剥離層に紫外線吸収剤を含有すること〔摘記(5c)〕がそれぞれ記載されていることからみて、
　紫外線吸収剤は転写箔の特定の層に含有させなければならないものというよりも、むしろいずれかの層に含有させればよいものであると認められる。
　そして、本件発明１の転写箔の「紫外線遮断層（Ｄ）」は、紫外線吸収剤を含有して紫外線を遮断するのであるが（明細書段落【００１０】）、紫外線を遮断するのを「紫外線遮断層（Ｄ）」に限定することの技術的な意味を特に認めることはできない。
　したがって、転写箔のどの層に紫外線吸収剤を含有させるかは当業者が適宜選択できたことである。
・相違点(2)について
　刊行物１、６〜９には、紫外線吸収剤として、ベンゾフェノン基を有するビニル系モノマーと、アクリル酸エステル、メタクリル酸エステル等のビニル系モノマーとの共重合体を用いることが記載されているのであるから、刊行物３に記載の転写箔に用いる紫外線吸収剤を、該共重合体の紫外線吸収剤にすることが特に困難であるとすることはできない。
　したがって、本件発明１は、刊行物１〜９に記載された発明に基づいて当業者が容易に発明をすることができたものである。
　
5-2．請求項２に係る発明について
　本件発明２と、刊行物３に記載された転写箔とを対比すると、本件発明２は、本件発明１の構成をすべて引用して、さらに紫外線吸収剤である共重合体の組成比が重量比で５：５から７：３の範囲、及び該共重合体の分子量が１００００〜３０００００であると限定するものであるから、
　両者は、上記5-1．で述べた、本件発明１と、刊行物３に記載された転写箔との一致点及び相違点(1)、(2)において共通して、さらに
・相違点(3)
　紫外線吸収剤が、本件発明２は、共重合体の組成比が重量比で５：５から７：３の範囲、及び該共重合体の分子量が１００００〜３０００００であるのに対して、刊行物３に記載された転写箔は、低分子化合物である点
で相違する。
　該相違点(1)、(2)については、上記5-1．で判断したとおりであるから、相違点(3)について検討する。
　刊行物１には、（メタ）アクリル酸エステルにより希釈して重合した方が、好都合な場合があり、ベンゾフエノン誘導体（Ａ）、グリシジル基含有アクリルモノマー（Ｂ）、および希釈用モノマー（Ｃ）の相対的な量は、紫外線吸収特性および最終的に得られる積層フイルムの使用方法、目的により通常下式の範囲内で変化させ得る。
　　０．１０≦Ｘ≦０．７５
　
　　　　　　　　　　　（Ａ）の重量部
　ただし、Ｘ＝────────────────
　　　　　　　（Ｂ）の重量部 ＋（Ｃ）の重量部
　
Ｘ＜０．１０とベンゾフェノン基が少なくなると、紫外線吸収能が不十分となり、また、Ｘ＞０．７５と多過ぎても、粘度が高すぎる傾向を示すこと〔摘記(1b)〕が記載されている。
　ところで、該ベンゾフエノン誘導体（Ａ）、グリシジル基含有アクリルモノマー（Ｂ）、希釈用モノマー（Ｃ）は、本件発明２の、一般式２（化２）で示されるベンゾフェノン基、該ベンゾフェノン基が置換するビニルモノマー基、一般式１（化１）で示されるアクリル系モノマーにそれぞれ対応するから、該Ｘは、紫外線を吸収するベンゾフェノン基の共重合体における重量比に着目して、０．１０≦Ｘ≦０．７５程度の範囲に調整する必要のあることを示すものである。
　一方、本件発明２の、アクリル系モノマーと、ベンゾフェノン基を有するビニル系モノマーとの共重合体の組成比が、重量比で５：５から７：３の範囲であることも、紫外線を吸収するベンゾフェノン基の共重合体における相対的な量比を調整することであるので、該刊行物１の記載から格別困難なく想到できたことである。
　また、本件発明２の共重合体は分子量が１００００〜３０００００であるが、高分子化合物は分子量が１００００程度以上であるとされているから（必要なら、「化学大辞典 ３ 縮刷版」 共立出版（昭和５４年１１月１０日発行）Ｐ.５９９〜６００；「高分子事典 第１版」 高分子刊行会（１９８５年２月２５日 発行）ｐ.７９〜８０を参照）、該「１００００」は普通の値にすぎず、それ以上の「１００００〜３０００００」であることによって、紫外線吸収剤として特に顕著な効果を奏したとも認めることができない。
　したがって、本件発明２は、刊行物１〜９に記載された発明に基づいて当業者が容易に発明をすることができたものである。
　　
6．むすび
  以上のとおりであるから、本件請求項１、２に係る発明の特許は、特許法第２９条第２項の規定に違反して特許されたものであるから、同法第１１３条第２号に該当し、取り消されるべきものである。
　よって、結論のとおり決定する。
【異議決定日】
平成１５年１１月１０日（２００３．１１．１０）
【訂正の要旨】
審決（決定）の【理由】欄参照。
（５４）【発明の名称】
透明紫外線遮断保護転写箔
（５７）【特許請求の範囲】
　【請求項１】　ベースフィルム（Ａ）、離型層（Ｂ）、保護層（Ｃ）、紫外線遮断層（Ｄ）、接着層（Ｅ）
の各層を設けた
　（Ｄ）層が、下記の一般式１（化１）で示されるアクリル系モノマーと、下記の一般式２（化２）で示されるベンゾフェノン基を有するビニル系モノマーと、
　の共重合体で主として形成されていること、
　を特徴とする、紫外線遮断保護転写箔。
　【化１】
　【化２】
　【請求項２】　紫外線遮断層に用いる、一般式（化１）で示されるアクリル系モノマーと、一般式２（化２）で示されるベンゾフェノン基を有するビニル系モノマーと、の共重合体において、
　一般式１（化１）で示されるアクリル系モノマーと、一般式２（化２）で示されるベンゾフェノン基を有するビニル系モノマーと、の共重合体の組成比が、
重量比で５：５から７：３の範囲であり、更に該共重合体の分子量が１００００〜３０００００であること、
　を特徴とする、請求項１に記載の透明紫外線遮断保護転写箔。
【発明の詳細な説明】
　【０００１】
　【産業上の利用分野】
　本発明は、内外装建材、自動車内外装用成形部品、文房具、雑貨、化粧品容器キャップ、汎用パッケ−ジ、弱電製品、高級襖、欄間、木工品、レザ−、工芸品民芸品などをはじめ耐光性及び耐殺傷性、耐汚染性の不可欠な分野において被転写体の外観及び意匠性を損なわず被転写体の耐光性向上と表面保護に用いられる透明紫外線遮断保護転写箔に関する。
　【０００２】
　【従来の技術】
　従来より、一般に紫外線吸収材としては、サリチル酸誘導体、２−ヒドロキシベンゾフェノ誘導体、安息香酸誘導体、ケイ皮酸誘導体、クマリン酸誘導体などの有機系、酸化亜鉛、酸化チタンなどの無機系があり、光劣化防止の目的でプラスチック、ゴムなどに混入使用されている。酸化亜鉛の使用については特公平４−４６９３４号公報、特公平４−５３７１４号公報、特公平４−９９２３６号公報でも報告されている。
　【０００３】
　【発明が解決しようとする課題】
　しかしながら、有機系紫外線吸収剤については、長時間にわたって紫外線を吸収すると黄変したり、表面にブリ−ドアウトしてきたりする。更に、厚膜にしないと紫外線遮断効果が得られない。又、無機系紫外線吸収剤については、着色性が強く透明性を損なわず紫外線遮断効果を得ることは困難であった。
　【０００４】
　したがって、本発明の目的は、従来の有機系紫外線吸収剤の欠点であった長時間にわたって紫外線を吸収すると変色したり表面にブリ−ドアウトしてきたりするという欠点と無機系紫外線吸収剤についての欠点であった着色性が強く、透明性に優れたものが得られないという欠点の両方を解決するものである。即ち、本発明は耐光性に優れた透明性の良い保護転写箔を提供することにある。
　【０００５】
　【課題を解決するための手段】
　本発明の透明紫外線遮断保護転写箔は、従来の紫外線遮断保護転写箔が有していた前記課題を解決するために、紫外線遮断層に下記の一般式１（化１）で示されるアクリル系モノマ−と下記の一般式２（化２）で示されるベンゾフェノン基を有するビニル系モノマ−との共重合体で主として形成されているため、耐光性、透明性に優れた転写材を提供することを可能とした。なお、以下の明細書では「一般式１（化１）で示されるアクリル系モノマ−」を「アクリル系モノマ−」と、また「一般式２（化２）で示されるベンゾフェノン基を有するビニル系モノマ−」を「ベンゾフェノン基を有するビニル系モノマ−」と記載する。
　【化１】
　【化２】
　【０００６】
　【作用】
　本発明の透明紫外線遮断保護転写箔において用いるベ−スフィルム（Ａ）としては特に制限はなく、充分な自己保持性を有する通常の転写箔に用いられるものであればいずれも用いることができる。例えばポリエチレンテレフタレ−トフィルムポリプロピレンフィルム、ポリカ−ボネ−トフィルム、ポリスチレンフィルム、ポリアミドフィルム、ポリアミドイミドフィルム、ポリエチレンフィルム、ポリ塩化ビニルフィルムなどの合成樹脂フィルムやセルロ−スアセテ−トフィルムなどの人造樹脂フィルム、セロハン紙、グラシン紙などの洋紙、和紙などのフィルム状物、あるいはこれらの複合フィルム状物もしくは複合シ−ト状物などがあげられる。
　【０００７】
　ベ−スフィルムの厚さとしては特に制限はなく、４〜１００μｍの範囲、望ましくは９〜５０μｍの範囲のものを用いのがしわや亀裂などのない透明紫外線遮断保護転写箔の製造が容易にできる点から望ましい。
　【０００８】
　本発明の透明紫外線遮断保護転写箔において必要に応じて用いる離型層（Ｂ）としては特に制限はなく、例えばパラフィンワックス、アクリル系樹脂、ウレタン系樹脂、セルロ−ス系樹脂、シリコン系樹脂、メラミン系樹脂、尿素系樹脂、尿素−メラミン系樹脂、ベンゾグアナミン系樹脂、界面活性剤を単独またはこれらの混合物を主成分とした有機溶剤に溶解させた塗料をグラビア印刷法、スクリ−ン印刷法、オフセット印刷法などの印刷法で前記ベ−スフィルム（Ａ）の上に塗布乾燥（熱硬化性樹脂、紫外線硬化性樹脂、電子線硬化性樹脂、放射線硬化性樹脂など硬化性塗膜の場合には硬化）させて形成したものが上げられる。離型層の厚さとしては特に制限はなく、０．１〜２μｍ程度の範囲から適宜採用される。０．１μｍ未満の場合、離型しにくくなり、逆に２μｍを越えると離型しやすくなり過ぎて転写前に箔の脱離が起こる。
　【０００９】
　本発明の透明紫外線遮断保護転写箔において必要に応じて用いる保護層（Ｃ）としては特に制限はなく、耐光性が良好で通常の転写箔に用いられるものであればいずれも用いることができる。例えばアクリル系樹脂、ウレタン系樹脂、シリコン系樹脂、ウレタン−アクリル系樹脂などを単独またはこれらの混合物を主成分とした有機溶剤に溶解させた塗料をグラビア印刷法、スクリ−ン印刷法、オフセット印刷法などの印刷法で前記ベ−スフィルム（Ａ）上に直接または離型層（Ｂ）を介して塗布乾燥（熱硬化性樹脂、紫外線硬化性樹脂、電子線硬化性樹脂、放射線硬化性樹脂など硬化性塗膜の場合には硬化）させて形成したものが上げられる。保護層の厚さとしては特に制限はなく、０．５〜１０μｍ程度の範囲から適宜採用される。０．５μｍ未満の場合、保護効果が得られず、また１０μｍより厚くしてもそれ以上の保護効果が得られず、コスト面からも適当でない。
　【００１０】
　本発明の透明紫外線遮断保護転写箔において紫外線遮断層（Ｄ）に用いる紫外線吸収材としては、前記アクリル系モノマ−と前記ベンゾフェノン基を有するビニル系モノマ−との共重合体、例えばメチルメタクリル酸／ベンゾフェノン系共重合体、メタクリル酸／ベンゾフェノン系共重合体などがあげられる。メチルメタクリル酸もしくはメタクリル酸とベンゾフェノン系の組成比
（重量比、以下同様である。）
　【００１１】
　本発明の透明紫外線遮断保護転写箔において必要に応じて用いる接着層（Ｅ）に用いる樹脂としては特に制限はなく、通常の転写箔に用いられる樹脂から適宜選択し用いられる。例えばアクリル系、酢酸ビニル系、塩化ビニル系、スチレン−ブタジエン系、塩化ビニル−酢酸ビニル系、エチレン−酢酸ビニル系、ポリエステル系、塩化ゴム系、塩素かポリプロピレン系、ウレタン系などの樹脂の単独またはこれらの混合物を主成分とするエマルジョン系樹脂や有機溶剤型樹脂から適宜選択採用される。
　【００１２】
　接着層は、前記樹脂を有機溶剤で希釈させた塗液をグラビア印刷法、スクリ−ン印刷法オフセト印刷法で前記紫外線遮断層（Ｄ）上に塗布乾燥させて形成される。接着層の厚さとしては特に制限はなく、通常０．３〜２０μｍ程度の範囲から被転写物の表面状態などに応じて適宜選択採用される。
　【００１３】
　かくしてえられた透明紫外線遮断保護転写箔によって、従来の紫外線遮断保護転写箔が抱えていたすべての課題点、即ち耐光性、透明性、効果持続性などの課題のすべてを解決して、透明で長時間にわたって紫外線に曝されても変色、変性することなく被転写素材を保護できるようになった。
　【００１４】
　【実施例】
　以下に実施例をあげて本発明を詳細に説明する。
　【００１５】
実施例１
　厚さ１２μｍの２軸延伸ポリエチレンテレフタレートフィルム上に、メチルメタクリル酸／ベンゾフェノン系の共重合体（重量比はメチルメタクリル酸／ベンゾフェノン系＝７：３、共重合体の分子量は３０００００である。）４０部（重量部、以下同様である。）と、メチルエチルケトン５０部と、シクロヘキサン１０部と、からなる溶液をグラビアコーティング法にて塗布し、厚さ２．５μｍの紫外線遮断層を形成した。
　このようにして本発明の透明紫外線遮断保護転写箔を得た。
　尚本実施例におけるベンゾフェノン系とは一般式２（化２）の構造式において
Ｒ３＝　ＣＨ２＝ＣＨ、Ｒ４＝Ｈとしたものを指し、以下も同様である。
　【００１６】
実施例２
　厚さ１２μｍの２軸延伸ポリエチレンテレタレートフィルム上に、アクリル樹脂１０部と、トルエン５０部と、メチルイソブチルケトン５０部と、からなる溶液をグラビアコーティング法にて塗布し、厚さ０．５μｍの離型層を形成した。
　この離型層上に、アクリル樹脂２０部と、メチルイソブチルケトン３０部と、酢酸ブチル４０部と、からなる溶液をグラビアコーティング法にて塗布し、厚さ１．５μｍの保護層を形成した。
　次いでこの保護層上に、メチルメタクリル酸／ベンゾフェノン系の共重合体（重量比はメチルメタクリル酸／ベンゾフェノン系＝７：３、共重合体の分子量は２０００００である。）４０部と、メチルエチルケトン５０部と、シクロヘキサノン１０部と、からなる容液をグラビアコーティング法にて塗布し、厚さ２．０μｍの紫外線遮断層を形成した。
　次いでこの紫外線遮断層上に、アクリル樹脂１０部と、トルエン３０部と、酢酸エチル２０部と、からなる溶液をリバースコーティング法にて塗布し、厚さ０．８μｍの接着層を形成した。
　このようにして本発明の透明紫外線遮断保護転写箔を得た。
　【００１７】
　【００１８】
比較例１
　紫外線遮断層にアクリル樹脂２部、粒子径０．０３μｍの酸化チタン微粒子８部、メチルエチルケトン２０部、キシレン２０部からなる溶液をグラビアコ−ティング法にて塗布し厚さ２μｍの層を用いた他は実施例２と同様にして本発明の紫外線遮断保護転写箔を得た。
　【００１９】
比較例２
　紫外線遮断層にアクリル樹脂２部、粒子径０．０２μｍの酸化亜鉛微粒子８部メチルエチルケトン２０部、キシレン２０部からなる溶液をグラビアコ−ティング法にて塗布し厚さ２μｍの層を用いた他は実施例２と同様にして本発明の紫外線遮断保護転写箔を得た。
　【００２０】
比較例３
　比較例１、比較例２での紫外線遮断層を形成する塗料中に微粒子を配合しないものを用いた他は実施例２と同様にして従来の透明保護転写箔を得た。
　【００２１】
　実施例及び比較例でえられた転写箔をポリカ−ボネ−ト板に転写した試料について紫外線透過率（３２０ｎｍ及び３８０ｎｍ（％））及び可視光線透過率（５５０ｎｍ（％））及び全光線透過率（％）、ヘイズについて評価をおこなった結果を表１に示した。
　【００２２】
＜評価方法＞
　紫外線透過率（３２０ｎｍ及び３８０ｎｍ（％））及び可視光線透過率（５５０ｎｍ（％））評価は島津自記分光光度計（株式会社島津製作所製、ＵＶ−３１００ＰＣ型）によって測定した値をもって比較評価した。
　【００２３】
　全光線透過率（％）、ヘイズについての評価は日本電色工業株式会社製、ＮＤＨ−１００１ＤＰ型）によって測定した値をもって比較評価した。
　【００２４】
　【表１】
　【００２５】
　表１から、実施例１〜
２
　【００２６】
　【発明の効果】
　本発明の透明紫外線遮断保護転写箔は、紫外線遮断層にアクリル系モノマ−とベンゾフェノン基を有するビニル系モノマ−との共重合体で主として形成されているので、従来の紫外線遮断保護転写箔の構成では得ることができなかった耐光性、透明性に優れたものである。
【図面の簡単な説明】
　【図１】
　本発明の透明紫外線遮断保護転写箔の実施例１を示す慨略断面図である。
　【図２】
　本発明の透明紫外線遮断保護転写箔の
実施例２
　【符号の説明】
　１　離型層（Ｂ）
　２　保護層（Ｃ）
　３　紫外線遮断層（Ｄ）
　４　接着層（Ｅ）
　５　ベ−スフィルム（Ａ）
【図面】